(57)【要約】【課題】  被着体への接着性能とダイ切断性に優れ、更に経時後のマトリックスストリッピング性にも優れたエラストマー組成物及びこれを用いて得られる粘・接着剤組成物を提供する。【解決手段】  式：（Ａ０−ＢＳ）ｍＸｎＲの芳香族ビニル−イソプレン分岐ブロック共重合体（ａ）１０〜９０重量％及び式：Ａ１−ＢＬの芳香族ビニル−イソプレンジブロック共重合体（ｂ）５〜８５重量％（Ａ０、Ａ１は芳香族ビニル重合体ブロック、ＢＳ、ＢＬはイソプレン重合体ブロック、ＸｎＲはｎ官能性カップリング剤の残基、ｍ、ｎは２以上の整数でｍ≦ｎ）及びポリイソプレン（ｃ）５〜３３重量％を含有し、特定の平均芳香族ビニル含有量を有し、（ａ）及び（ｂ）成分における芳香族ビニル含有量Ｓａ、Ｓｂ及びイソプレン重合体ブロックの重量平均分子量ＭＢＳ、ＭＢＬが２０≦Ｓａ≦７５、１０≦Ｓｂ≦３５、Ｓｂ＜Ｓａ、ＭＢＳ＜ＭＢＬを満たすエラストマー組成物。【選択図】  なし【特許請求の範囲】
【請求項１】
（１）一般式（Ｉ）：（Ａ０−ＢＳ）ｍＸｎＲ（式中、Ａ０は芳香族ビニル化合物重合体ブロックであり、ＢＳはイソプレン重合体ブロックであり、ＸｎＲはｎ官能性のカップリング剤Ｘｎの残基であり、ｍ及びｎは２以上の整数であってｍ≦ｎである。）で表わされる芳香族ビニル化合物−イソプレンｍ分岐ブロック共重合体（ａ）１０〜９０重量％及び一般式（ＩＩ）：（Ａ１−ＢＬ）（式中、Ａ１は芳香族ビニル化合物重合体ブロックであり、ＢＬはイソプレン重合体ブロックである。）で表わされる芳香族ビニル化合物−イソプレン線状ジブロック共重合体（ｂ）５〜８５重量％及び重量平均分子量５，０００〜１００，０００のポリイソプレン（ｃ）５〜３３重量％を含有してなり、
（２）平均芳香族ビニル化合物含有量（ＳＴ）が、１４．５重量％以上、４８．５重量％以下であり、
（３）（ａ）成分及び（ｂ）成分における芳香族ビニル化合物含有量を、それぞれ、Ｓａ（重量％）及びＳｂ（重量％）とするとき、２０≦Ｓａ≦７５、１０≦Ｓｂ≦３５、且つＳｂ＜Ｓａであり、
（４）（ａ）成分及び（ｂ）成分におけるイソプレン重合体ブロックの重量平均分子量を、それぞれ、ＭＢＳ及びＭＢＬとするとき、ＭＢＳ＜ＭＢＬである、
ことを特徴とするエラストマー組成物。
【請求項２】
（ａ）成分における芳香族ビニル化合物含有量（Ｓａ）が２０重量％以上、６０重量％以下である請求項１に記載のエラストマー組成物。
【請求項３】
（ｂ）成分における芳香族ビニル化合物含有量（Ｓｂ）が１５重量％以上、３０重量％以下である請求項１又は２に記載のエラストマー組成物。
【請求項４】
（ａ）成分及び（ｂ）成分における芳香族ビニル化合物含有量Ｓａ（重量％）及びＳｂ（重量％）が１．１×Ｓｂ≦Ｓａの関係を有する請求項１に記載のエラストマー組成物。
【請求項５】
請求項１〜４のいずれかに記載のエラストマー組成物１００重量部と粘着付与樹脂１０〜４００重量部とを含有してなる粘・接着剤組成物。
【発明の詳細な説明】
【技術分野】
【０００１】
本発明は、粘着剤及び接着剤（両者を総称して「粘・接着剤」という。）の用途に適した、芳香族ビニル化合物−イソプレンブロック共重合体を含有するエラストマー組成物及びこれを用いて得られる粘・接着剤組成物に関し、更に詳しくは、十分な被着体への接着力及び良好なダイ切断性を有しながら、自粘着剤面への接着性が低く優れたマトリックスストリッピング性を示す、芳香族ビニル化合物−イソプレンブロック共重合体を含有するエラストマー組成物及びこれを用いて得られる粘・接着剤組成物に関する。
【背景技術】
【０００２】
梱包用テープ及び表面保護用テープ等の粘着テープ、工業用や事務用等の粘着ラベル、粘着シール及び粘着シート等は、クラフト紙、ポリエステル布、ポリエチレンフィルム等の支持体上に、エラストマーと粘着付与剤とを主成分とする粘・接着剤組成物を塗布して製造される。
近年、環境問題規制、省エネルギー、省資源等の観点から、溶剤を使用せず、ホットメルト加工できる粘・接着剤組成物が推奨されており、このような粘・接着剤組成物に使用するエラストマーとして、スチレン−イソプレン−スチレンブロック共重合体を初めとする芳香族ビニル−イソプレンブロック共重合体が広く用いられている。
【０００３】
粘・接着剤組成物には、初期粘着力、剥離接着強さ及び保持力等の粘着性能が要求され、特に低温下における初期接着力、常温における剥離接着強さ及び高温下での保持力に優れた粘・接着剤組成物が求められている。
このため、芳香族ビニル化合物−イソプレンブロック共重合体について、単量体組成、分子量、ブロック共重合体分岐度等々の種々の観点から多くの検討が行われている。
【０００４】
ところで、粘・接着剤が多用される用途の一つに粘着ラベルがある。粘着ラベルは、剥離紙等の剥離性の基材上に、粘着剤層を形成し、更にその上に表面基材層を形成したものである。この表面基材に、目的の文字や図案等を印刷してラベル等とする。
ラベルの使用に当たっては、所望の図案等が印刷された部分のみを剥離性基材から剥離し、所望の箇所に貼付する。このとき、ラベルの表面基材層が粘・接着剤層からは剥がれることなく、剥離性基材から容易に剥離する必要があることは当然である。即ち、粘着ラベル用の粘・接着剤には、表面基材層に対する接着性能が良好であることが要求される。
【０００５】
更に重要なことは、粘着ラベルの使用に当たって、その周囲の不要な部分（通常、「マトリックス」と称される。）を剥離性基材上に残して、ラベル部分（表面印刷部分及び対応する粘・接着剤層）のみが剥離されることが重要である。これを「マトリックスストリッピング性」という。周囲が分離されないでラベルと共に剥離してしまうのでは、ラベルとして用をなさない。
このため、ラベルの周囲の表面基材層と対応する粘・接着剤層とを、剥離性基材層の表面まで所望の形状にダイで切断しておくことが行われる。このことから、粘着ラベル用に用いられる粘・接着剤は、容易にダイで切断されなければならない。これを「ダイ切断性」という。ダイ切断性が不良であると、ラベル部分のみの剥離が困難になるばかりでなく、ダイに粘着剤が付着して、その後のラベルの切断にも悪影響を及ぼすこととなる。
【０００６】
特許文献１には、種々のスチレン系ブロックコポリマー、天然又は炭化水素ベースの粘着付与樹脂及びスチレン−イソプレンジブロックコポリマーを含む感圧接着剤が開示されている。また、特許文献２には、スチレン−イソプレン−スチレンブロック共重合体及びスチレン−ブタジエン−スチレンブロック共重合体を含有してなる感圧接着剤組成物が開示されている。しかしながら、これらの感圧接着剤組成物は、粘着性能とダイ切断性との双方を十分に満足させるものではなかった。
このため、本出願人は、ポリ芳香族ビニル化合物−ポリイソプレン−ポリ芳香族ビニル化合物トリブロック共重合体、ポリ芳香族ビニル化合物−ポリイソプレンジブロック共重合体及びポリイソプレンを含有してなる、低温での初期接着力、常温での剥離接着強さ及び高温での保持力等の粘着性能に優れ、感圧ラベル等の製造工程におけるダイ切断性能にも優れた、エラストマー組成物を提案した（特許文献３）。
【０００７】
このように、粘着性能やダイ切断性が改善された粘・接着剤組成物が提案されてきたが、粘着ラベルには、更にもう一つの特性が要求される。
粘着ラベルは、製造後直ちに使用されることもあるが、保管貯蔵を経て使用されるのが通常である。このとき、粘・接着剤どうしの接着性が高すぎると、保管貯蔵中に一旦切断された粘着剤層どうしが再び結合してしまうことがおきる。そうすると、ラベルの使用に当たって、剥がそうとするラベル以外の部分も剥がれてきてしまうことになる。即ち、マトリックスストリッピング性に劣る。
このように、マトリックスストリッピング性は、粘着ラベルの製造におけるダイ切断直後と、経時後との両方で問題になる。
【０００８】
これまでに提案されてきた粘・接着剤は、改良された被着体への粘着性能及びダイ切断性を発揮するものであるが、同時に粘・接着剤どうしの接着性（これを「自粘着剤面への接着性」という。）も高くなってしまう傾向がある。
自粘着剤面への高い接着性により、粘着ラベル等の粘着製品の取り扱いがしづらくなるばかりでなく、上述のように、一旦ダイで切断した粘着剤面が時間とともに再接着し、経時後のマトリックスストリッピング（「マトリックス脱離」、「カス上げ」等といわれることもある。）において問題を生じるケースがある。
ところが、一般的な被着体への接着性能が良好である一方、自粘着剤面への接着性が低い粘・接着剤組成物は知られていない。
【０００９】
【特許文献１】特表２００１−５０４５１９号公報
【特許文献２】米国特許第５，２９０，８４２号明細書
【特許文献３】国際公開第０３／０２０８２５号パンフレット
【発明の開示】
【発明が解決しようとする課題】
【００１０】
従って、本発明の目的は、被着体への接着性能とダイ切断性（即ち、ダイ切断直後のマトリックスストリッピング性）に加え、経時後のマトリックスストリッピング性をも高いレベルで、十分に満足させるエラストマー組成物を提供することにある。
本発明の他の目的は、このエラストマー組成物を用いて被着体への接着性能とダイ切断性に優れ、更に経時後のマトリックスストリッピング性にも優れた粘・接着剤組成物を提供することにある。
本発明において、以後、単に、「マトリックスストリッピング性」というときは、ダイ切断直後のマトリックスストリッピング性及び経時後のマトリックスストリッピング性の両方を指す。
【課題を解決するための手段】
【００１１】
本発明者らは、上記課題解決のために鋭意検討を進めた結果、それぞれ特定の構造を有する多分岐状重合体、線状ジブロック共重合体及びポリイソプレンを特定の比率で含有するエラストマー組成物を用いれば、上記課題を解決できることを見出し、この知見に基いて本発明を完成するに至った。
【００１２】
かくして本発明によれば、（１）一般式（Ｉ）：（Ａ０−ＢＳ）ｍＸｎＲ（式中、Ａ０は芳香族ビニル化合物重合体ブロックであり、ＢＳはイソプレン重合体ブロックであり、ＸｎＲはｎ官能性のカップリング剤Ｘｎの残基であり、ｍ及びｎは２以上の整数であってｍ≦ｎである。）で表わされる芳香族ビニル化合物−イソプレンｍ分岐ブロック共重合体（ａ）１０〜９０重量％及び一般式（ＩＩ）：（Ａ１−ＢＬ）（式中、Ａ１は芳香族ビニル化合物重合体ブロックであり、ＢＬはイソプレン重合体ブロックである。）で表わされる芳香族ビニル化合物−イソプレン線状ジブロック共重合体（ｂ）５〜８５重量％及び重量平均分子量５，０００〜１００，０００のポリイソプレン（ｃ）５〜３３重量％を含有してなり、
（２）平均芳香族ビニル化合物含有量（ＳＴ）が、１４．５重量％以上、４８．５重量％以下であり、
（３）（ａ）成分及び（ｂ）成分における芳香族ビニル化合物含有量を、それぞれ、Ｓａ（重量％）及びＳｂ（重量％）とするとき、２０≦Ｓａ≦７５、１０≦Ｓｂ≦３５、且つＳｂ＜Ｓａであり、
（４）（ａ）成分及び（ｂ）成分におけるイソプレン重合体ブロックの重量平均分子量を、それぞれ、ＭＢＳ及びＭＢＬとするとき、ＭＢＳ＜ＭＢＬである、
ことを特徴とするエラストマー組成物が提供される。
【００１３】
本発明のエラストマー組成物において、（ａ）成分における芳香族ビニル化合物含有量（Ｓａ）が２０重量％以上、６０重量％以下であることが好ましい。
本発明のエラストマー組成物において、（ｂ）成分における芳香族ビニル化合物含有量（Ｓｂ）が、１５重量％以上、３０重量％以下であることが好ましい。
本発明のエラストマー組成物において、（ａ）成分及び（ｂ）成分における芳香族ビニル化合物含有量Ｓａ（重量％）及びＳｂ（重量％）が１．１×Ｓｂ≦Ｓａの関係を有することが好ましい。
【００１４】
更に、本発明によれば、上記エラストマー組成物１００重量部と粘着付与樹脂１０〜４００重量部とを含有してなる粘・接着剤組成物が提供される。
【発明の効果】
【００１５】
本発明によれば、被着体への接着性能とマトリックスストリッピング性にも優れたエラストマー組成物を得ることができる。また、このエラストマー組成物を用いて被着体への接着性能とマトリックスストリッピング性にも優れた粘・接着剤組成物を得ることができる。
【発明を実施するための最良の形態】
【００１６】
本発明のエラストマー組成物は、第一の成分（以下、「（ａ）成分」ということがある。）として、一般式（Ｉ）：（Ａ０−ＢＳ）ｍＸｎＲ（式中、Ａ０は芳香族ビニル化合物重合体ブロックであり、ＢＳはイソプレン重合体ブロックであり、ＸｎＲはｎ官能性のカップリング剤Ｘｎの残基であり、ｍ及びｎは２以上の整数であってｍ≦ｎである。）で表わされるｍ分岐ブロック共重合体（ａ）を含有してなる。
なお、本発明において、芳香族ビニル化合物重合体ブロックは、主として芳香族ビニル化合物からなる重合体ブロックをいい、本発明の効果を損なわない限りにおいて、少量のイソプレンが含まれていてもよい。また、イソプレン重合体ブロックとは、主としてイソプレンからなる重合体ブロックをいい、本発明の効果を損なわない限りにおいて、少量の芳香族ビニル化合物が含まれていてもよい。
【００１７】
（ａ）成分は、一般式（Ｉ）：（Ａ０−ＢＳ）ｍＸｎＲで表わされる、芳香族ビニル化合物重合体ブロックＡ０とイソプレン重合体ブロックＢＳとからなりイソプレン重合活性末端を有するＡ０−ＢＳ構造のリビングブロック共重合体が、ｎ官能性のカップリング剤の残基ＸｎＲにより、カップリングされた構造を有するｍ分岐ブロック共重合体である。但し、ここで、ｍ及びｎは、２以上の整数であって、ｍ≦ｎである。
【００１８】
一般式（Ｉ）において、Ａ０は、芳香族ビニル化合物重合体ブロックである。
重合体ブロックＡ０を構成する芳香族ビニル化合物は、特に限定されるものではなく、その具体例としては、スチレン、α−メチルスチレン、ビニルトルエン、ビニルナフタレン等が挙げられるが、中でもスチレンが好ましい。
重合体ブロックＡ０の重量平均分子量は、通常、５，０００〜４０，０００、好ましくは６，０００〜３６，０００、より好ましくは７，０００〜３０，０００である。
重合体ブロックＡ０の重量平均分子量が上記範囲内にあるとき、良好な保持力が得られ、エラストマー組成物及び粘・接着剤組成物の溶融粘度が適切な範囲に保たれて、加工性が良好となる。
【００１９】
一般式（Ｉ）において、ＢＳはイソプレンの重合体ブロックである。
重合体ブロックＢＳの重量平均分子量ＭＢＳは、通常、２５，０００〜１００，０００、好ましくは３０，０００〜９０，０００、より好ましくは３５，０００〜８０，０００である。
重合体ブロックＢＳの重量平均分子量ＭＢＳが上記範囲内にあると、初期接着力と保持力、剪断接着破壊温度等の接着物性とが高水準で良好にバランスしたエラストマー組成物及び粘・接着剤組成物を得ることができる。
なお、本発明において、分子量は、全て、ポリスチレン換算分子量を意味する。
【００２０】
（ａ）成分における芳香族ビニル化合物含有量（Ｓａ）は、２０重量％以上、７５重量％以下であることが必要であり、２０重量％以上、６０重量％以下であることが好ましく、２０重量％以上、５０重量％以下であることがより好ましい。
この含有量Ｓａが上記下限を下回ると、剪断接着破壊温度や保持力が低下するという問題があり、上記上限を超えると、被着面への濡れ性が低下し、結果として初期接着力が低下するという問題が生じる。
【００２１】
ＸｎＲは、イソプレン重合活性末端を有するＡ０−ＢＳ構造のリビングブロック共重合体ｍ個がｎ官能性のカップリング剤Ｘｎとカップリングしてｍ分岐放射状ブロック共重合体を形成したときに形成される残基である。ここで、ｎは、２以上の整数であって、ｍ≦ｎである。
本発明において使用しうる２官能性以上のカップリング剤は、特に限定されない。
２官能性のカップリング剤の具体例としては、ジクロロシラン、モノメチルジクロロシラン、ジメチルジクロロシラン、モノエチルジクロロシラン、ジエチルジクロロシラン、ジブロムシラン、モノメチルジブロムシラン、ジメチルジブロムシラン等の２官能性ハロゲン化シラン；ジクロロ錫、モノメチルジクロロ錫、ジメチルジクロロ錫、モノエチルジクロロ錫、ジエチルジクロロ錫等の２官能性錫；等を挙げることができる。
【００２２】
３官能性のカップリング剤の具体例としては、トリクロロエタン、トリクロロプロパン等の３官能性ハロゲン化アルカン；メチルトリクロロシラン、エチルトリクロロシラン、メチルトリブロモシラン、エチルトリブロモシラン等の３官能性ハロゲン化シラン；メチルトリメトキシシラン、エチルトリメトキシシラン、フェニルトリメトキシシラン、フェニルトリエトキシシラン等の３官能性アルコキシシラン；等を挙げることができる。
【００２３】
４官能性のカップリング剤の具体例としては、テトラクロロシラン、テトラブロモシラン等の４官能性ハロゲン化シラン；テトラメトキシシラン、テトラエトキシシラン等の４官能性アルコキシシラン；四塩化錫、四臭化錫等の４官能性ハロゲン化錫；アジピン酸ジエチル、アジピン酸ジブチル等のジカルボン酸ジエステル；等が挙げられる。
【００２４】
６官能性のカップリング剤の具体例としては、１，２−ビス（トリメトキシシリル）エタン、３，３’−オキシジプロピル−ビス（トリメトキシシリル）等のビス（トリアルコキシシリル）化合物；１，２−ビス（トリクロロシリル）エタン等のビス（トリハロゲノシリル）化合物；等を、挙げることができる。
【００２５】
（ａ）成分の重量平均分子量は、通常、６０，０００〜５００，０００、好ましくは７２，０００〜４００，０００、より好ましくは８４，０００〜３５０，０００である。
（ａ）成分の重量平均分子量が上記範囲内にあるとき、エラストマー組成物及び粘・接着剤組成物の高温での保持力が良好に保たれ、溶融粘度が適切な範囲となって加工性が良好である。
【００２６】
本発明において、（ａ）成分は、単一であっても、複数のものの混合物であってもよい。
即ち、一般式（Ｉ）：（Ａ０−ＢＳ）ｍＸｎＲで表わされるｍ分岐ブロック共重合体は、（Ａ０−ＢＳ）２ＸｎＲで表わされる２分岐ブロック共重合体（ここで、ｎは２以上の整数である。）、（Ａ０−ＢＳ）３ＸｎＲで表わされる３分岐ブロック共重合体（ここで、ｎは３以上の整数である。）、（Ａ０−ＢＳ）４ＸｎＲで表わされる４分岐ブロック共重合体（ここで、ｎは４以上の整数である。）、・・・等の集合体であることができる。
【００２７】
（ａ）成分が、一般式（Ｉ）：（Ａ０−ＢＳ）ｍＸｎＲで表わされる複数の分岐ブロック共重合体で構成される場合、各分岐ブロック共重合体を構成する芳香族ビニル化合物重合体ブロックＡ０は、それぞれ、同一であっても異なっていてもよい。即ち、芳香族ビニル化合物重合体ブロックＡ０の分子量は単一であっても異なっていてもよい。また、芳香族ビニル化合物重合体ブロックＡ０を構成する芳香族ビニル化合物の種類及び組成が同一であっても異なっていてもよい。また、このとき、各分岐ブロック共重合体における芳香族ビニル化合物重合体ブロックＡ０の割合は、同じであっても異なっていてもよい。
【００２８】
（ａ）成分が、複数の、一般式（Ｉ）：（Ａ０−ＢＳ）ｍＸｎＲで表わされる分岐ブロック共重合体で構成される場合、各分岐ブロック共重合体を構成するイソプレン重合体ブロックＢＳは、それぞれ、同一であっても異なっていてもよい。即ち、イソプレン重合体ブロックＢＳの分子量は単一であっても異なっていてもよい。また、このとき、各分岐ブロック共重合体におけるイソプレン重合体ブロックＢＳの割合は、同じであっても異なっていてもよい。
（ａ）成分が、複数の、一般式（Ｉ）：（Ａ０−ＢＳ）ｍＸｎＲで表わされる分岐ブロック共重合体で構成される場合、各分岐ブロック共重合体におけるカップリング剤残基ＸｎＲは、それぞれ、同一であっても異なっていてもよい。
【００２９】
なお、（ａ）成分が、複数の、一般式（Ｉ）：（Ａ０−ＢＳ）ｍＸｎＲで表わされる分岐ブロック共重合体で構成される場合、（ａ）成分の重量平均分子量、芳香族ビニル化合物重合体ブロックＡ０の分子量、芳香族ビニル化合物重合体ブロックＡ０の割合、イソプレン重合体ブロックＢＳの分子量及びイソプレン重合体ブロックＢＳの割合は、それぞれ、（ａ）成分を構成する全ての分岐ブロック共重合体についての平均値をいう。
【００３０】
なお、本発明のエラストマー組成物において、一般式：（Ａ０−ＢＳ）２Ｘ２Ｒ（式中、Ａ０は芳香族ビニル化合物の重合体ブロックであり、ＢＳはイソプレンの重合体ブロックであり、Ｘ２Ｒは、２官能性以上のカップリング剤の残基である。）で表わされる２分岐ブロック共重合体［一般式（Ｉ）においてｍ＝ｎ＝２に該当するもの］は、一般式：Ａｐ−Ｂｐ−Ａｑ（式中、Ａｐ及びＡｑは芳香族ビニル化合物の重合体ブロックであり、Ｂｐはイソプレンの重合体ブロックである）で表わされるトリブロック共重合体をも包含するものとする。
【００３１】
本発明のエラストマー組成物は、第二の成分（以下、「（ｂ）成分」ということがある。）として、一般式（ＩＩ）：（Ａ１−ＢＬ）（式中、Ａ１は芳香族ビニル化合物重合体ブロックであり、ＢＬはイソプレン重合体ブロックである。）で表わされる芳香族ビニル化合物−イソプレン線状ジブロック共重合体（ｂ）を含有してなる。
【００３２】
一般式（ＩＩ）において、Ａ１は、芳香族ビニル化合物重合体ブロックである。
重合体ブロックＡ１を構成する芳香族ビニル化合物は、特に限定されるものではなく、その具体例としては、スチレン、α−メチルスチレン、ビニルトルエン、ビニルナフタレン等が挙げられるが、中でもスチレンが好ましい。
重合体ブロックＡ１の重量平均分子量は、通常、５，０００〜４０，０００、好ましくは６，０００〜３６，０００、より好ましくは７，０００〜３０，０００である。
重合体ブロックＡ１の重量平均分子量が上記範囲内にあるとき、良好な保持力が得られ、エラストマー組成物及び粘・接着剤組成物の溶融粘度が適切な範囲に保たれて、加工性が良好となる。
【００３３】
一般式（ＩＩ）において、ＢＬは、イソプレン重合体ブロックである。
重合体ブロックＢＬの重量平均分子量ＭＢＬは、通常、３０，０００〜４００，０００、好ましくは４０，０００〜３００，０００、より好ましくは５０，０００〜２５０，０００である。
重合体ブロックＢＬの分子量ＭＢＬがこの範囲内にあるときに、自粘着剤面への接着性が適切な水準になり、マトリックスストリッピング性の改善効果が得られる。また、溶融粘度も適切な範囲で加工性が良好である。
【００３４】
（ｂ）成分における芳香族ビニル化合物含有量（Ｓｂ）は、１０重量％以上、３５重量％以下であることが必要であり、１５重量％以上、３０重量％以下であることが好ましい。
この含有量Ｓｂが上記下限を下回ると、剪断接着破壊温度や保持力が低下するという問題があり、上記上限を超えると、被着面への濡れ性が低下し、結果として初期接着力が低下するという問題が生じる。
【００３５】
（ｂ）成分の重量平均分子量Ｍｗｂは、通常、３５，０００〜４４０，０００、好ましくは４６，０００〜３９０，０００、より好ましくは６０，０００〜２８０，０００である。
（ｂ）成分の重量平均分子量Ｍｗｂが上記範囲内にあると、被着体への接着性能に優れていて、しかも、自粘着剤面への接着性が抑制された、つまり、接着性能とマトリックスストリッピング性が高水準で良好にバランスしたエラストマー組成物及び粘・接着剤組成物を得ることができる。
【００３６】
本発明において、（ｂ）成分は、単一の線状ジブロック共重合体である必要はなく、複数のものの混合物であってもよい。
上記（ｂ）成分が複数のものの混合物であるとき、各線状ジブロック共重合体を構成する芳香族ビニル化合物重合体ブロックＡ１は、それぞれ、同一であっても異なっていてもよい。即ち、芳香族ビニル化合物重合体ブロックＡ１の分子量は単一であっても異なっていてもよい。また、芳香族ビニル化合物重合体ブロックＡ１を構成する芳香族ビニル化合物の種類及び組成が同一であっても異なっていてもよい。また、このとき、各分岐ブロック共重合体における芳香族ビニル化合物重合体ブロックＡ１の割合は、同じであっても異なっていてもよい。
また、（ａ）成分を構成する芳香族ビニル化合物重合体ブロックＡ０と（ｂ）成分を構成する芳香族ビニル化合物重合体ブロックＡ１とは、同一であっても異なるものであってもよい。
【００３７】
上記（ｂ）成分が複数のものの混合物であるとき、各線状ジブロック共重合体を構成するイソプレン重合体ブロックＢＬは、単一である必要はなく、複数のものの混合物であってもよい。即ち、イソプレン重合体ブロックＢＬの分子量は、単一であっても異なっていてもよい。
【００３８】
なお、（ｂ）成分が、複数の、一般式（ＩＩ）：（Ａ１−ＢＬ）で表わされる線状ジブロック共重合体で構成される場合、（ｂ）成分の重量平均分子量、芳香族ビニル化合物重合体ブロックＡ１の分子量、芳香族ビニル化合物重合体ブロックＡ１の割合、イソプレン重合体ブロックＢＬの分子量及びイソプレン重合体ブロックＢＬの割合は、それぞれ、（ｂ）成分を構成する全ての線状ジブロック共重合体についての平均値をいう。
【００３９】
本発明のエラストマー組成物において、（ａ）成分における芳香族ビニル化合物含有量（Ｓａ）は、（ｂ）成分における芳香族ビニル化合物含有量（Ｓｂ）よりも大きいこと（Ｓｂ＜Ｓａ）が必要である。Ｓａ／Ｓｂの値は、１．１以上であることが好ましく、１．２以上であることがより好ましい。
ＳａがＳｂよりも大きくない場合は、得られるエラストマー組成物及び粘・接着剤組成物の剪断接着破壊温度が低下するとともに、自粘着剤面への接着性が高くなり、マトリックスストリッピング性の改善効果が小さくなるという問題が生じる。
【００４０】
本発明において、上記（ｂ）成分におけるイソプレン重合体ブロックＢＬの重量平均分子量ＭＢＬは、（ａ）成分におけるイソプレン重合体ブロックＢＳの重量平均分子量ＭＢＳよりも大きいこと（ＭＢＳ＜ＭＢＬ）が必要であり、ＭＢＬ／ＭＢＳの値が１．２以上であることが好ましく、１．４以上であることが好ましい。
【００４１】
本発明のエラストマー組成物は、第三の成分（以下、「（ｃ）成分」ということがある。）として、ポリイソプレン（ｃ）を含有してなる。
ポリイソプレン（ｃ）の重量平均分子量は、５，０００〜１００，０００であることが必要であり、好ましくは２０，０００〜９５，０００、より好ましくは３０，０００〜９０，０００である。
ポリイソプレン（ｃ）の重量平均分子量が上記範囲内にあると、初期接着力とダイ切断性及びマトリックスストリッピング性が高水準で良好にバランスしたエラストマー組成物及び粘・接着剤組成物を得ることができる。
本発明において、（ｃ）成分は、単一であっても、複数のものの混合物であってもよい。
【００４２】
本発明のエラストマー組成物は、上記（ａ）成分、（ｂ）成分及び（ｃ）を含有してなる。
本発明のエラストマー組成物において、（ａ）成分、（ｂ）成分及び（ｃ）成分の含有量が、それぞれ、１０〜９０重量％、５〜８５重量％及び５〜３３重量％であることが必要であり、それぞれ、１５〜８５重量％、８〜７５重量％及び１０〜３１．５重量％であることが好ましく、それぞれ、２０〜８０重量％、１０〜６５重量％及び１２〜３０重量％であることが更に好ましい。
各成分の割合が上記範囲内にあることにより、初期接着力及びマトリックスストリッピング性が高水準で良好にバランスしたエラストマー組成物及び粘・接着剤組成物を得ることができる。
【００４３】
本発明の（ａ）成分、（ｂ）成分及び（ｃ）成分からなるエラストマー組成物において、平均芳香族ビニル化合物含有量（ＳＴ）が、１４．５重量％以上、４８．５重量％以下であることが必要である。
平均芳香族ビニル化合物含有量（ＳＴ）は、１５重量％以上、４０重量％以下であることが好ましく、１６重量％以上、３５重量％以下であることがより好ましい。
平均芳香族ビニル化合物含有量（ＳＴ）が上記下限を下回ると、剪断接着破壊温度や保持力が低下するという問題があり、上記上限を超えると、被着面への濡れ性が低下し、結果として初期接着力が低下するという問題が生じる。
【００４４】
本発明のエラストマー組成物において、これを構成する全ての成分についての平均重量平均分子量は、通常、５０，０００以上、４００，０００以下、好ましくは６０，０００以上、３２５，０００以下、より好ましくは７０，０００以上、３００，０００以下である。
この平均重量平均分子量が上記範囲内にあるときに、得られるエラストマー組成物及び粘・接着剤組成物の剪断接着破壊温度が高く保たれ、保持力が良好なものとなる。
【００４５】
本発明のエラストマー組成物は、本発明の効果を損なわない限り、（ａ）及び（ｂ）両成分以外の芳香族ビニル化合物−イソプレンブロック共重合体を含有していてもよい。
（ａ）及び（ｂ）以外の成分としては、（ａ）成分の上記要件を満足しないｍ分岐芳香族ビニル化合物−イソプレンブロック共重合体、（ｂ）成分の上記要件を満足しない線状ジブロック共重合体、（ｃ）成分の上記要件を満足しないポリイソプレン、ポリブタジエンを示すことができる。
【００４６】
本発明のエラストマー組成物は、その製造方法によって限定されない。
本発明のエラストマー組成物は、上記（ａ）成分、（ｂ）成分及び（ｃ）成分を、それぞれ別個に合成した後、これらを任意の方法により上記重量比率を満足するように混合することによって得ることができる。各成分の混合方法は特に限定されず、各成分をブラベンダーやニーダー等で加熱混合する方法、各成分の溶液を混合する方法等を例示することができる。
【００４７】
ｍ分岐ブロック共重合体（（ａ）成分）の合成は、特に限定されるものではないが、例えば、以下のプロセス（ｉ）〜（ｉｖ）に従うことができる。
（ｉ）まず、極性化合物を添加した溶剤中で芳香族ビニル化合物をモノリチウム開始剤により重合させて、重合活性末端を有する芳香族ビニル化合物重合体ブロックＡ０を得る。
モノリチウム開始剤としては、芳香族ビニル化合物及び共役ジエン系単量体の重合を開始し得る公知のものが使用でき、メチルリチウム、ｎ−プロピルリチウム、ｎ−ブチルリチウム、ｓｅｃ−ブチルリチウム等がその代表例として示されるが、特に好ましいのはｎ−ブチルリチウムである。モノリチウム開始剤の使用量は、当業者に周知の方法で、所望する重合体の分子量に応じて計算により求められる。
【００４８】
重合溶剤は、モノリチウム開始剤に不活性なものであれば特に限定されるものではなく、例えば、鎖状炭化水素溶剤、環式炭化水素溶剤又はこれらの混合溶剤が使用される。
鎖状炭化水素溶剤としてはｎ−ブタン、イソブタン、又はこれらの混合物；１−ブテン、イソブチレン、トランス−２−ブテン、シス−２−ブテン、又はこれらの混合物、１−ペンテン、トランス−２−ペンテン、シス−２−ペンテン又はこれらの混合物；ｎ−ペンタン、イソペンタン、ｎｅｏ−ペンタン又はこれらの混合物；１−ペンテン、トランス−２−ペンテン、シス−２−ペンテン又はこれらの混合物等の、炭素数４〜５の鎖状アルカン及びアルケンを例示することができる。
また、環式炭化水素溶剤の具体例としては、ベンゼン、トルエン、キシレン等の芳香族化合物；シクロヘキサン等の脂環式炭化水素を挙げることができる。
重合温度の制御及び芳香族ビニル化合物重合体ブロックの分子量分布制御の点からは、炭素数４〜５の鎖状炭化水素溶剤と環式炭化水素溶剤とを重量比５：９５〜５０：５０の範囲、好ましくは１０：９０〜４０：６０の範囲の混合溶剤として用いるのが好ましい。
【００４９】
また、重合調整剤を用いることは必須ではないが、これを用いることにより、重合開始速度の調整、共役ジエン系単量体重合体ブロックのビニル含量の調整、芳香族ビニル化合物重合体ブロックの分子量分布の調整等を行なうことができる。
重合調整剤としては、イソプレン又はこれと芳香族ビニル化合物とをモノリチウム開始剤を用いて重合する場合において、ビニル含量調整剤ないしランダマイザーとして用いられる公知の極性化合物のうち、比誘電率が２．５〜５．０の芳香族若しくは脂肪族エーテル又は第３級アミンが使用できる。
このような極性化合物の具体例としては、ジフェニルエーテル、アニソール等の芳香族エーテル；ジエチルエーテル、ジブチルエーテル等の脂肪族エーテル；トリメチルアミン、トリエチルアミン、トリプロピルアミン等の第３級モノアミン；Ｎ，Ｎ，Ｎ’，Ｎ’−テトラメチルエチレンジアミン、Ｎ，Ｎ，Ｎ’，Ｎ’−テトラエチルエチレンジアミン等の第３級ポリアミン；等が挙げられ、これらの１種又は２種以上が使用される。
芳香族ビニル化合物重合体ブロックの分子量分布を所定のものとし、得られたブロック共重合体を含有するエラストマー組成物及び粘・接着剤組成物の特性を優れたものにするために、好ましい極性化合物の使用量はモノリチウム開始剤１モル当り０．００５〜１０モル、更に好ましくは０．０１〜２モルの範囲である。
【００５０】
本発明においては、芳香族ビニル化合物の重合方法は特に限定されず、芳香族ビニル化合物の全量と開始剤の全量を一括重合系に仕込んで反応させるバッチ重合、これらを連続的に重合系に供給しつつ反応させる連続重合、単量体と開始剤の一部を用いて所定の転化率まで重合を行なわせた後、残りの単量体と開始剤を添加して重合を継続する方法等の、通常用いられる方法のいずれを用いてもよい。
重合は、通常０℃〜１００℃、好ましくは２０℃〜８０℃の範囲で実施される。反応温度の制御が困難な場合には還流型凝縮器を設置した反応容器を用い還流冷却による温度制御を行なうのが好ましい。
【００５１】
（ｉｉ）次に、重合活性末端を有する芳香族ビニル化合物重合体ブロックＡ０が存在する重合系にイソプレンを添加して重合を行なわせる。イソプレンは反応熱を制御する上で連続的に添加するのが好ましいが、これ以外の添加方法を採用してもよい。かくして、重合活性末端を有するイソプレンの重合体ブロックＢＳが芳香族ビニル化合物重合体ブロックＡ０に直接結合したＡ０−ＢＳブロック共重合体が生成する。
【００５２】
（ｉｉｉ）イソプレンの重合反応終了後、カップリング剤Ｘｎを重合系に添加することにより、前記活性末端を有するＡ０−ＢＳブロック共重合体を結合して、目的とする一般式：（Ａ０−ＢＳ）ｍＸｎＲ（式中、Ａ０は芳香族ビニル化合物の重合体ブロックを、ＢＳは共役ジエン系単量体の重合体ブロックを、ＸｎＲはｍ官能性以上のカップリング剤Ｘｎの残基を表わす。ｍ及びｎは２以上の整数であってｍ≦ｎである。）で表わされるｍ分岐ブロック共重合体が得られる。このとき、公知のカップリング促進剤を添加することもできる。カップリング促進剤としては、前記した重合時に重合調整剤等として使用し得る極性化合物を例示することができる。
【００５３】
（ｉｖ）カップリング反応終了後、必要に応じ水、アルコール、酸等を添加して重合活性種を失活させ、必要ならば老化防止剤を添加した後、公知の重合体分離法（例えば、スチームストリッピング等）により重合体を分離し、乾燥工程を経て目的とするｍ分岐ブロック共重合体が得られる。
【００５４】
ｍ分岐ブロック共重合体を得るには、ｍ官能性以上のカップリング剤を使用することが必要である。
このとき、カップリング剤の種類と量を制御することにより、（ｍ−１）分岐、（ｍ−２）分岐等の分岐度の低いブロック共重合体との混合物とすることも可能である。
【００５５】
本発明において用いる一般式：Ａ１−ＢＬで表わされる（ｂ）成分（ジブロック共重合体）は、上記のｍ分岐ブロック共重合体の合成プロセス（ｉ）〜（ｉｉ）と同様にして重合活性末端を有するイソプレンの重合体ブロックＢＬが芳香族ビニル化合物重合体ブロックＡ１に直接結合したＡ１−ＢＬブロック共重合体を得た後、上述のプロセス（ｉｖ）のごとく重合活性種を失活させ、必要ならば老化防止剤を添加した後、カップリング反応を行なうことなく、分離、乾燥工程を経て得ることができる。
（ｃ）成分であるポリイソプレンは、公知の方法によって得ることができる。
【００５６】
また、本発明のエラストマー組成物は、（ａ）成分と（ｂ）成分との混合物を調製したのち、これに、別途調製した（ｃ）成分を混合することによっても得ることができる。
（ａ）成分と（ｂ）成分との混合物の合成方法は、特に限定されないが、例えば、以下の方法（プロセス（ｖ）〜（ｖｉｉｉ））を示すことができる。
（ｖ）上記のｍ分岐ブロック共重合体の合成プロセス（ｉ）〜（ｉｉ）と同様にして重合活性末端を有するイソプレンの重合体ブロックＢＳが芳香族ビニル化合物重合体ブロックＡ０に直接結合したＡ０−ＢＳブロック共重合体を得る。
（ｖｉ）次に、これをカップリング剤Ｘｎでカップリング反応することにより、前記Ａ０−ＢＳの構造を有するブロック共重合体の一部をカップリングさせて（Ａ０−ＢＳ）ｍＸｎＲで表わされるｍ分岐ブロック共重合体（（ａ）成分）を生成させる。このとき、重合活性イソプレン末端を有するＡ０−ＢＳブロック共重合体が系内に含まれる。
（ｖｉｉ）反応系にイソプレンを添加して重合を継続する。これにより、ステップ（ｖｉ）でカップリングをしなかった重合活性イソプレン末端を有するＡ０−ＢＳの構造を有するブロック共重合体のイソプレン重合体部分の鎖長が延長され、一般式（ＩＩ）：（Ａ１−ＢＬ）で表される線状ジブロック共重合体が形成される。なお、この場合において、Ａ０＝Ａ１である。
（ｖｉｉｉ）イソプレンの重合（イソプレン重合鎖延長）反応終了後、必要に応じ水、アルコール、酸等を添加して重合活性種を失活させ、必要ならば老化防止剤を添加した後、公知の重合体分離法（例えば、スチームストリッピング等）により重合体を分離し、乾燥工程を経て目的とする（ａ）成分と（ｂ）成分との混合物が得られる。
【００５７】
工業的に有利に本発明のエラストマー組成物を得るには、（ａ）成分、（ｂ）成分及び（ｃ）成分を、例えば、下記のプロセス（ｉｘ）〜（ｘｉ）によって、同時に合成する。
（ｉｘ）上記の（ａ）成分及び（ｂ）成分の混合物の合成ステップ（ｖ）〜（ｖｉ）と同様にして、（Ａ０−ＢＳ）ｍＸｎＲで表わされるｍ分岐ブロック共重合体（（ａ）成分）と重合活性イソプレン末端を有するＡ０−ＢＳブロック共重合体との混合物を得る。
（ｘ）この後、反応系に重合開始剤とイソプレンを添加して重合を継続する。これにより、上記ステップ（ｉｘ）でカップリングをしなかった重合活性イソプレン末端を有するＡ０−ＢＳの構造を有するブロック共重合体のイソプレン重合体部分の鎖長が延長され、一般式（ＩＩ）：（Ａ１−ＢＬ）で表される線状ジブロック共重合体（（ｂ）成分）が形成される。なお、この場合において、Ａ０＝Ａ１である。同時に、追加した重合開始剤によりポリイソプレン（（ｃ）成分）が生成される。
（ｘｉ）反応終了後、必要に応じ水、アルコール、酸等を添加して重合活性種を失活させ、必要ならば老化防止剤を添加した後、公知の重合体分離法（例えば、スチームストリッピング等）により重合体を分離し、乾燥工程を経て目的とする、（ａ）成分、（ｂ）成分及び（ｃ）成分を含有する本発明のエラストマー組成物を得ることができる。
【００５８】
本発明の粘・接着剤組成物は、本発明のエラストマー組成物及び粘着付与樹脂から主としてなるものである。
本発明で使用する粘着付与樹脂としては従来公知のものが使用できる。具体的には、ロジン；不均化ロジン、二量化ロジン等の変性ロジン類；グリコール、グリセリン、ペンタエリスリトール等の多価アルコールとロジン又は変性ロジン類とのエステル化物；テルペン系樹脂；脂肪族系、芳香族系、脂環族系もしくは脂肪族−芳香族共重合系の炭化水素樹脂又はこれらの水素化物；フェノール樹脂；クマロン−インデン樹脂等が挙げられる。
特に好ましい粘着付与樹脂は、本発明のエラストマー組成物と相溶性のよい脂肪族系又は脂肪族−芳香族共重合系の炭化水素樹脂である。
粘着付与樹脂の使用量は、エラストマー組成物１００重量部当り１０〜４００重量部である。
【００５９】
本発明の粘・接着剤組成物において、本発明の効果を損なわない範囲において、エラストマー組成物以外のブロック（共）重合体、天然ゴム、ブタジエンゴム、イソプレンゴム等の他のポリマーを含有させることができる。
本発明の粘・接着剤組成物には、必要に応じ軟化剤（可塑剤）、酸化防止剤、熱安定剤、紫外線吸収剤、充填剤その他の配合剤を添加することができる。
軟化剤としては粘着剤に使用されている、従来公知の芳香族系、パラフィン系又はナフテン系の伸展油（エクステンダーオイル）；ポリブテン、ポリイソブチレン等の液状重合体等が使用できる。
軟化剤の使用量は、通常、エラストマー組成物１００重量部当り１００重量部以下である。
【００６０】
酸化防止剤としては、２，６−ジ−ｔ−ブチル−ｐ−クレゾール、ジ−ｔ−ブチル−４−メチルフェノール等のヒンダードフェノール系化合物；ジラウリルチオプロピオネート等のチオジカルボキシレートエステル類；トリス（ノニルフェニル）ホスファイト等の亜燐酸塩類等が単独で又は混合して使用される。
【００６１】
本発明のエラストマー組成物と粘着付与樹脂その他の各種添加剤とを混合する方法も特に制限はされない。その例として、各成分を溶剤に溶解し均一に混合した後、溶剤を加熱等により除去する方法、各成分をニーダー等で加熱溶融混合する方法を示すことができる。
本発明の粘・接着剤組成物は、ｎ−ヘキサン、シクロヘキサン、ベンゼン、トルエン等に溶解して溶液型の粘・接着剤として、乳化剤を用いて水に分解させたエマルジヨン型の粘・接着剤として、又は無溶剤のホットメルト型粘・接着剤等として使用することができる。特に適しているのはホットメルト型粘・接着剤である。
【００６２】
本発明によれば、従来技術に比較して、被着体への接着性能及びマトリックスストリッピング性にも優れた粘・接着剤組成物を得ることができるエラストマー組成物が得ることができ、これを粘着付与樹脂と組合せることによって優れた粘・接着剤組成物を得ることができる。
【００６３】
ホットメルト型粘・接着剤としては、粘着ラベルの他、使い捨ておむつ、生理用ナプキン、病院用ガウン、ベッドパッド、手術用ドレープなどの多くの使い捨て用品の用途において特に好適に使用される。
また、種々の粘着テープ、製本、アッセンブリー用途などにも非常に有用である。粘着テープ用途は包装用、事務用、両面テープ用、マスキング用、電気絶縁用など多種にわたって適用可能である。
【実施例】
【００６４】
以下に参考例、実施例及び比較例を挙げて本発明を更に具体的に説明する。なお、各例中の部及び％は特に断りのない限り、質量基準である。
なお、各特性は、以下の方法により評価した。
【００６５】
［重合体の重量平均分子量］
テトラヒドロフランをキャリアーとする高速液体クロマトグラフィによりポリスチレン換算分子量として求める。具体的には、東ソー社製ＨＬＣ８２２０を用いて測定する。分子量の較正はポリマーラボラトリー社製の標準ポリスチレン（５００から３００万）の１２点で実施する。
【００６６】
［ブロック共重合体の組成］
高速液体クロマトグラフィにより得られた各共重合体のピーク面積比率から求める。
［共重合体中の芳香族ビニル化合物含有量］
プロトンＮＭＲにより、測定する。
【００６７】
［ループタック（１）］
ＦＩＮＡＴ−１１９１  ＦＴＭ−９（Ｑｕｉｃｋ−ｓｔｉｃｋ  ｔａｃｋ  ｍｅａｓｕｒｅｍｅｎｔ）に準じ、２３℃で測定する。
被着体には、ポリエチレン板を使用した。数値が大きいほど剥離接着強さに優れる。
【００６８】
［ループタック（２）］
ＦＩＮＡＴ−１１９１  ＦＴＭ−９（Ｑｕｉｃｋ−ｓｔｉｃｋ  ｔａｃｋ  ｍｅａｓｕｒｅｍｅｎｔ）に準じて２３℃で測定する。
被着体には、粘着シートの粘着剤層側である自粘着剤面を使用した。数値が小さいほど自粘着剤面への接着性が低いことを示す。
【００６９】
［ダイ切断直後のマトリックスストリッピング性］
ポリエステル基材の表面に粘着剤層を有する粘着シートの粘着剤層側を２３℃で離型紙に貼り付ける。刃が装着された裁断機を用いて、離型紙部分を残して、基材及び粘着剤層からなる粘着シートを隣り合う二つの部分に切断する。切断直後に、切断された一方の粘着シートを離型紙より剥がし、その時の状態を観察し、以下の基準で評価する。切断されたもう一方の粘着シートからの分離が容易であるほど、ダイ切断直後のマトリックスストリッピング性が良好である。
◎：切断されたもう一方の粘着シートときれいに分離でき、容易に剥離することができる。
○：切断されたもう一方の粘着シートの粘着剤面と若干の接着が見られるが、容易に剥離することができる。
×：切断されたもう一方の粘着シートの粘着剤面と分離することが困難である。
××：切断されたもう一方の粘着シートの粘着剤面と分離することができず、両方同時に離型紙より剥離される。
【００７０】
［経時後のマトリックスストリッピング性］
ポリエステル基材の表面に粘着剤層を有する粘着シートの粘着剤層側を２３℃で離型紙に貼り付ける。刃が装着された裁断機を用いて、離型紙部分を残して、基材及び粘着剤層からなる粘着シートを隣り合う二つの部分に切断する。切断後２４時間経過した後、切断された片方の粘着シートを離型紙より剥がし、その時の状態を観察し、以下の基準で評価する。切断されたもう一方の粘着シートからの分離が容易であるほど、経時後のマトリックスストリッピング性が良好である。
◎：切断されたもう一方の粘着シートときれいに分離でき、容易に剥離することができる。
○：切断されたもう一方の粘着シートの粘着剤面と若干の接着が見られるが、容易に剥離することができる。
×：切断されたもう一方の粘着シートの粘着剤面と分離することが困難である。
××：切断されたもう一方の粘着シートの粘着剤面と分離することができず、両方同時に離型紙より剥離される。
【００７１】
［参考例１］
（エラストマー組成物の調製）
耐圧反応器を用い、ｎ−ブタン／シクロヘキサン＝１５／８５の割合の混合溶剤１８．７５ｋｇ、重合調整剤としてＮ，Ｎ，Ｎ’，Ｎ’−テトラメチルエチレンジアミン（ＴＭＥＤＡ）２．０ミリモル及び開始剤ｎ−ブチルリチウム１０７．６ミリモルを存在させ、３０℃で１時間、まずスチレン２．４ｋｇを重合した。この時点で生成物を一部サンプリングして分析したところ、生成物は重量平均分子量が２４，９００のポリスチレンであった。続いてイソプレン３．３ｋｇを添加し反応温度が５０℃から６０℃の間になるように還流冷却により温度制御しながら更に約１時間半重合した。この時点で生成物を一部サンプリングして分析したところ、生成物は重量平均分子量が７６，９００であるスチレン−イソプレンジブロック共重合体であった。スチレンブロックの重量平均分子量は上記ポリスチレンの分子量に等しく２４，９００であるため、イソプレンブロックの重量平均分子量は５２，０００となる。
次いで、カップリング剤ジメチルジクロロシラン４５．３ミリモルを添加して５時間カップリング反応を行なった。
次いで、ｎ−ブチルリチウム１１３．６ミリモル及びイソプレン２．３ｋｇを添加して１時間重合を継続した。
【００７２】
こののち、反応混合物に重合停止剤としてメタノール２００ミリモル、酸化防止剤として４−メチル−ジ−ｔ−ブチルフェノールを４０ｇ加えてよく混合し、得られた混合溶液を少量ずつ８５〜９５℃に加熱された温水中に滴下して溶剤を揮発させた。得られたポリマーを粉砕し、８５℃で熱風乾燥してエラストマー組成物Ｉを得た。
このエラストマー組成物Ｉは、２分岐体を主成分とする分岐ブロック共重合体６０％、線状ジブロック共重合体１５％及びポリイソプレン２５％の混合物であった。
２分岐体を主成分とする分岐ブロック共重合体の重量平均分子量は１５３，０００、スチレン含有量（Ｓａ）は４２重量％、線状ジブロック共重合体の重量平均分子量は１０７，０００、スチレン含有量（Ｓｂ）は３２重量％であった。従って、Ｓａ／Ｓｂは、１．３１であった。スチレンブロックの重量平均分子量は上記ポリスチレンの分子量に等しく２４，９００であるため、イソプレンブロックの重量平均分子量は８２，１００となる。
線状ジブロック共重合体のイソプレンブロックの分子量（ＭＢＬ）と２分岐体を主成分とする分岐ブロック共重合体のイソプレンブロックの分子量（ＭＢＳ）との比ＭＢＬ／ＭＢＳは、１．５８であった。
また、ポリイソプレンの重量平均分子量は、３０，０００であった。
エラストマー組成物Ｉの平均重量平均分子量は１１６，０００であり、平均スチレン単位含有量は、３０重量％であった。
これらの結果を表１に示す。
【００７３】
［参考例２］［参考例３］
重合処方を表１に記載のとおりに変更した他は、参考例１と同様に反応を行い、表２に示すエラストマー組成物ＩＩ及びＩＩＩを得た。
【００７４】
［参考例４］
重合処方を表１に記載のとおりに変更した他は、参考例１と同様に反応を行い、表２に示すエラストマー組成物ＩＶを得た。なお、表に示すように、第二段階（カップリング反応）で反応後、未反応の活性末端を所定量のメタノールで失活させた後に、以後の第三段階の反応（ポリイソプレンの合成）を行った。
【００７５】
［参考例５］
重合処方を表１に記載のとおりに変更した他は、参考例１と同様に反応を行い、表２に示すエラストマー組成物Ｖを得た。なお、表に示すように、第二段階（カップリング反応）で反応を終了し、以後の第三段階の反応（ポリイソプレンの合成）は行なわなかった。
【００７６】
【表１】
2006274157.tif 000002
【００７７】
（粘・接着剤組成物の調製及び評価）
［実施例１］
上記エラストマー組成物Ｉの１００部を攪拌翼型混練機に投入し、これに脂肪族−芳香族共重合系炭化水素樹脂粘着付与樹脂（クイントンＤ１００、日本ゼオン社製）１５０部、ナフテン系プロセスオイル（シェルフレックス３７１、シェル化学社製）５０部及び酸化防止剤ペンタエリスリトールテトラキス［３−（３，５−ジ−ｔ−ブチル−４−ヒドロキシフェニル）プロピオネート］（イルガノックス１０１０、チバスペシャルティケミカル社製）０．２部を添加して混練機内を窒素ガスで置換したのち、１６０〜１８０℃で混練して粘・接着剤組成物Ｎ１を調製した。
この粘・接着剤組成物をトルエンに溶解（固形分濃度５０％）し、アプリケーターを用いて厚さ２５μｍのポリエステルフィルム上に３０μｍの厚さに塗布した。その後トルエンを十分乾燥し、粘着シートを得た。
この粘着シートの各種接着物性を評価した。結果を表２に示す。
【００７８】
［実施例２及び３並びに比較例１及び２］
エラストマー組成物を表２に示すように変更した他は、実施例１と同様に粘・接着剤組成物Ｎ２及びＮ３並びにＮＣ１及びＮＣ２の調製及び評価を行った。結果を表２に示す。
【００７９】
【表２】
2006274157.tif 000003
【００８０】
表２の結果から、粘・接着剤組成物を得るのに使用したエラストマー組成物を構成する芳香族ビニル化合物−イソプレンｍ分岐ブロック共重合体：（ａ）成分の芳香族ビニル化合物含有量Ｓａとジブロック共重合体：（ｂ）成分の芳香族ビニル化合物含有量Ｓｂとが同じであるとき（比較例１）は、自粘着剤面に対する粘着力が高すぎ、また、経時によりマトリックスストリッピング性が低下することが分かる。
また、エラストマー組成物がポリイソプレンを含有しないものであるとき（比較例２）は、自粘着剤面に対する粘着力が高すぎ、また、マトリックスストリッピング性は、ダイ切断直後にも、経時後にも劣ることが分かる。
【００８１】
これに対して、本発明の要件を満足するエラストマー組成物で構成した粘・接着剤組成物は、ポリエチレンに対する接着性が良好である一方、自粘着剤面への接着性が比較的低く、ダイ切断直後のマトリックスストリッピング性（ダイ切断性）及び経時後のマトリックスストリッピング性のいずれについても優れている。